(57)【要約】  本開示は、良好な板厚精度と、良好な引き剥がし強度とを有する金属張積層板を提供する。金属張積層板（１）は、液晶ポリマーを含有する絶縁層（２１）と、絶縁層（２１）に重なる金属箔（３）と、を備える金属張積層板（１）である。金属箔（３）における絶縁層（２１）と重なる面の、金属張積層板（１）の断面から求められる粗さ曲線（ｃ）から算出される輪郭曲線要素の平均長さ（ＲＳｍ）は、１０μｍ以上６５μｍ以下であり、金属張積層板（１）の板厚精度が、±２０％未満である。金属箔（３）の、絶縁層（２１）からの引き剥がし強度は、０．８Ｎ／ｍｍ以上である。
2020090688.tif 000002
【特許請求の範囲】
【請求項１】
液晶ポリマーを含有する絶縁層と、
前記絶縁層に重なる金属箔と、を備える金属張積層板であって、
前記金属箔における前記絶縁層と重なる面の、前記金属張積層板の断面から求められる粗さ曲線から算出される輪郭曲線要素の平均長さ（ＲＳｍ）は、１０μｍ以上６５μｍ以下であり、
前記金属張積層板の板厚精度が、±２０％未満であり、
前記金属箔の、前記絶縁層からの引き剥がし強度は、０．８Ｎ／ｍｍ以上である、
金属張積層板。
【請求項２】
前記粗さ曲線から算出される十点平均粗さ（Ｒｚｊｉｓ）は、０．５μｍ以上３μｍ以下である、
請求項１に記載の金属張積層板。
【請求項３】
前記断面に現れる、前記金属箔と前記絶縁層との間の空隙の個数は、前記金属箔と前記絶縁層とが対向する方向と直交する方向の長さ１０μｍ当たり、３個以下である、
請求項１又は２に記載の金属張積層板。
【請求項４】
板厚精度が、±１０％以下である、
請求項１〜３のいずれか１項に記載の金属張積層板。
【請求項５】
ＩＰＣ−ＴＭ６５０  Ｎｏ．２．２．４に規定される寸法変化率が±０．１％以下である、
請求項１〜４のいずれか１項に記載の金属張積層板。
【請求項６】
前記液晶ポリマーの融点が、３００℃以上３４５℃以下である、
請求項１〜５のいずれか１項に記載の金属張積層板。
【請求項７】
請求項１〜６のいずれか１項に記載の金属張積層板を製造する方法であって、
前記液晶ポリマーを含有する絶縁フィルムと、前記絶縁フィルムに重ねられている前記金属箔とを含む積層物を、ダブルベルトプレス方式で熱プレスすることを含む、
金属張積層板の製造方法。
【請求項８】
前記積層物を熱プレスするときの、最高加熱温度は、前記絶縁フィルムの融点より５℃低い温度以上、前記融点より２０℃高い温度以下であり、前記最高加熱温度が維持される時間は２０秒以上１２０秒以下である、
請求項７に記載の金属張積層板の製造方法。
【発明の詳細な説明】
【技術分野】
【０００１】
本開示は、金属張積層板、及び金属張積層板の製造方法に関する。
【背景技術】
【０００２】
特許文献１には、フレキシブルプリント配線板用積層板（金属張積層板）が開示されている。この金属張積層板は、その製造時に、絶縁フィルムと金属箔とを重ねて熱圧成形されている。これにより、絶縁フィルムが金属箔に溶着することで、絶縁フィルムからなる絶縁層と金属箔とが密着している。【０００３】
しかし、特許文献１の場合、絶縁層と金属箔との密着強度（金属箔の、絶縁層からの引き剥がし強度）を高めるために、絶縁フィルムに金属箔を溶着させる際の加熱温度を高めたり、加圧力を強くしたりすることが求められやすい。このため、最終生成物である金属張積層板は良好な板厚精度を得にくい可能性がある。
【先行技術文献】
【特許文献】
【０００４】
【特許文献１】特開２０１０−２２１６９４号公報
【発明の概要】
【０００５】
本開示の目的は、良好な板厚精度と、良好な引き剥がし強度とを有する金属張積層板、及び金属張積層板の製造方法を提供することである。
【０００６】
本開示の一態様は、液晶ポリマーを含有する絶縁層と、前記絶縁層に重なる金属箔と、を備える金属張積層板である。前記金属箔における前記絶縁層と重なる面の、前記金属張積層板の断面から求められる粗さ曲線から算出される輪郭曲線要素の平均長さ（ＲＳｍ）は、１０μｍ以上６５μｍ以下であり、前記金属張積層板の板厚精度が、±２０％未満である。前記金属箔の、前記絶縁層からの引き剥がし強度は、０．８Ｎ／ｍｍ以上である。
【０００７】
本開示の一態様の金属張積層板の製造方法は、前記金属張積層板を製造する方法である。前記製造方法は、前記液晶ポリマーを含有する絶縁フィルムと、前記絶縁フィルムに重ねられている前記金属箔とを含む積層物を、ダブルベルトプレス方式で熱プレスすることを含む。
【０００８】
本開示によれば、良好な板厚精度と、良好な引き剥がし強度とを有する金属張積層板が得られる。
【図面の簡単な説明】
【０００９】
【図１】図１は、一実施形態に係る金属張積層板の一例を示す概略断面図である。
【図２】図２は、上記実施形態に係る金属張積層板の一部分を示す断面写真である。
【図３】図３は、上記実施形態に係る金属張積層板の説明図である。
【図４】図４は、比較例２に係る金属張積層板の一部分を示す断面写真である。
【図５】図５は、一実施形態に係る金属張積層板の製造方法の説明図である。
【図６】図６は、上記製造方法の説明図である。
【発明を実施するための形態】
【００１０】
以下、本開示を実施するための形態を説明する。
【００１１】
＜金属張積層板＞
まず、一実施形態に係る金属張積層板１を図１〜図４を参照して説明する。
【００１２】
金属張積層板１は、図１のように、絶縁層２１と、金属箔３とを備える。絶縁層２１は、液晶ポリマーを含有する。金属箔３は、絶縁層２１に重なっている。金属箔３の、絶縁層２１からの引き剥がし強度は、０．８Ｎ／ｍｍ以上であり、金属張積層板１の板厚精度は、±２０％未満である。
【００１３】
板厚精度が±２０％未満であるとは、具体的には、金属張積層板１の平均厚みがＴである場合、最大厚みがＴ×１．２０未満であり、かつ最小厚みがＴ×０．８よりも大きいことである。これにより、金属張積層板１は、安定した厚みを得ることができ、かつ金属張積層板１から作製されるプリント配線板は良好な高周波伝送特性を得ることができる。金属張積層板１の板厚精度は、好ましくは、±１０％以下、すなわち最大厚みがＴ×１．１０未満であり、かつ最小厚みがＴ×０．９よりも大きい。
【００１４】
金属張積層板１の、最大厚み、及び最小厚みは、例えば下記の方法で得られる。まず、金属張積層板１の任意の１０箇所において、各箇所の金属張積層板１の厚みを測定する。そして、１０箇所の厚みのうちの最大値及び最小値が、それぞれ最大厚み及び最小厚みとなる。また、１０箇所の厚みから平均値を算出することで、金属張積層板１の平均厚みが得られる。金属張積層板１の平均厚みは、好ましくは、２５μｍ以上３００μｍ以下である。
【００１５】
また、金属箔３における絶縁層２１と重なる面の輪郭曲線要素の平均長さ（ＲＳｍ）は、１０μｍ以上６５μｍ以下である。輪郭曲線要素の平均長さ（ＲＳｍ）は、金属張積層板１の任意の断面に現れる、金属箔３の、絶縁層２１と接する面の形状から、導出される。この断面は、金属箔３と絶縁層２１とが重なる方向と平行であり、かつ金属箔３と絶縁層２１とが重なる方向と直交する方向の長さが１０μｍである。
【００１６】
具体的には、まず図２に示すような、金属張積層板１の長さｂが１０μｍの断面の画像を得る。この断面に現れる金属箔３の、絶縁層２１と接する面の形状から、図３のような粗さ曲線ｃを求める。粗さ曲線ｃは、図２の断面において、例えば金属箔３と絶縁層２１とが対向する方向と直交する方向と平行な、断面に沿った仮想直線を、金属箔３の断面における絶縁層２１と接する面に向けて垂直投影させた場合に、断面に現れる投影線である。この粗さ曲線ｃから輪郭曲線要素の平均長さ（ＲＳｍ）を、ＪＩＳ  Ｂ  ０６０１：２００１に準拠して算出する。なお、図３に示される長さａは、図２の長さｂと同様、１０μｍである。
【００１７】
輪郭曲線要素の平均長さ（ＲＳｍ）が１０μｍ以上であることで、絶縁層２１と金属箔３とが噛み合いやすくなり、これにより、絶縁層２１と金属箔３との密着性（引き剥がし強度）が大きくなりやすい。また、輪郭曲線要素の平均長さ（ＲＳｍ）が６５μｍ以下であることで、絶縁層２１と金属箔３との間で空隙が生じにくくなる。このため、空隙による密着性低下が生じ難く、かつ金属張積層板１は良好な板厚精度を得やすい。しかも、輪郭曲線要素の平均長さ（ＲＳｍ）が１０μｍ以上６５μｍ以下であることで、金属張積層板１から作製されるプリント配線板は良好な高周波伝送特性を得やすくなる。
【００１８】
本実施形態に係る金属張積層板１では、図３のような粗さ曲線ｃから算出される十点平均粗さ（Ｒｚｊｉｓ）は、好ましくは、０．５μｍ以上３μｍ以下である。この場合、絶縁層２１と金属箔３とが更に噛み合いやすくなり、かつ絶縁層２１と金属箔３との間で空隙が更に生じにくい。このため、絶縁層２１と金属箔３との密着性（引き剥がし強度）が更に大きくなりやすい。十点平均粗さ（Ｒｚｊｉｓ）は、ＪＩＳ  Ｂ  ０６０１：２００１に準拠して算出される。
【００１９】
また、金属張積層板１では、低い寸法変化率が得られる。この寸法変化率は、ＩＰＣ−ＴＭ６５０  Ｎｏ．２．２．４のＣ法に準拠して算出される。このようにして得られる寸法変化率は、好ましくは、±０．１％以下である。このような低い寸法変化率は、絶縁層２１の内部応力が軽減されていることに起因する。このため、金属張積層板１から作製されるプリント配線板（第一配線板という）に、絶縁層と導体配線とを備える別のプリント配線板（第二配線板という）を積層して多層のプリント配線板を作製する場合、第一配線板における導体配線と第二配線板における導体配線との間でズレが生じにくくなる。これにより、多層プリント配線板に導体配線間を接続するスルーホールを作製する場合のスルーホールと導体配線との間の位置ズレも生じにくくなる。
【００２０】
本実施形態では、金属箔３は、金属張積層板１に利用できる金属製のフィルムであればよい。金属箔３は、例えば銅箔である。また、金属箔３の厚みは、例えば６μｍ以上７０μｍ以下である。
【００２１】
金属箔３が銅箔である場合、銅箔の例は、電解銅箔、及び圧延銅箔を含む。
【００２２】
また、絶縁層２１は、上記の通り、液晶ポリマーを含有する。液晶ポリマーの融点は、好ましくは、３００℃以上３４５℃以下である。液晶ポリマーの融点は、例えば後述の絶縁フィルム２の融点を示差走査熱量測定法（Ｄｉｆｆｅｒｅｎｔｉａｌ  ｓｃａｎｎｉｎｇ  ｃａｌｏｒｉｍｅｔｒｙ（ＤＳＣ））で測定することにより得られる。
【００２３】
液晶ポリマーの例は、ポリアリレート系液晶ポリマー、全芳香族ポリエステル、半剛直性芳香族ポリエステル、ポリエステルアミド、芳香族又は脂肪族ジヒドロキシ化合物を原料とする共重合体、芳香族又は脂肪族ジカルボン酸を原料とする共重合体、芳香族ヒドロキシカルボン酸を原料とする共重合体、芳香族ジアミンを原料とする共重合体、及び芳香族ヒドロキシアミン又は芳香族アミノカルボン酸を原料とする共重合体を含む。液晶ポリマーは、上記化合物のうちの少なくとも１つを含有する。
【００２４】
絶縁層２１は、フィラー等の添加剤を更に含有してもよい。また、絶縁層２１は、液晶ポリマーのみを含有してもよい。
【００２５】
また、本実施形態に係る金属張積層板１では、図２のような断面に現れる、金属箔３と絶縁層２１との間の空隙の個数は、好ましくは、金属箔３と絶縁層２１とが対向する方向と直交する方向の長さ１０μｍ当たり、３個以下である。この場合、絶縁層２１と金属箔３との噛み合いが向上し、絶縁層２１と金属箔３との密着性（引き剥がし強度）を向上させることができる。絶縁層２１と金属箔３との間に現れる空隙の個数は、少ないほど好ましく、０個であることが特に好ましい。なお、空隙は、図４のような絶縁層２１と金属箔３との境界にある空隙２３である。
【００２６】
本実施形態に係る金属張積層板１は、例えば、ダブルベルトプレス方式で製造される。      
【００２７】
＜金属張積層板の製造方法＞
次に、一実施形態に係る金属張積層板１の製造方法を図５及び図６を参照して説明する。
【００２８】
本製造方法は、金属張積層板１を製造する方法である。このため、本実施形態は、金属張積層板１の説明を参照できる。
【００２９】
本製造方法は、準備工程と、成形工程とを含む。
【００３０】
準備工程は、絶縁フィルム２と、金属箔３とを用意する工程である。金属箔３における、絶縁フィルム２に重ねられる面（以下、接触面という）のＪＩＳ  Ｂ  ０６０１：２００１に規定される十点平均粗さ（Ｒｚｊｉｓ）は、好ましくは０．５μｍ以上３μｍ以下である。このような十点平均粗さ（Ｒｚｊｉｓ）の接触面を有する金属箔３を金属張積層板１の製造に用いることで、金属張積層板１の断面における金属箔３の、絶縁層２１と接する面の形状から求めた、図３のような粗さ曲線ｃから算出される十点平均粗さ（Ｒｚｊｉｓ）を得ることができる。また、十点平均粗さ（Ｒｚｊｉｓ）は、１．０μｍ以上２．５μｍ以下であってもよい。
【００３１】
接触面の、ＪＩＳ  Ｂ  ０６０１：２００１に規定される輪郭曲線要素の平均長さ（ＲＳｍ）が、１０μｍ以上６５μｍ以下であることが好ましく、２０μｍ以上６５μｍ以下であることが更に好ましい。このような平均長さ（ＲＳｍ）の接触面を有する金属箔３を金属張積層板１の製造に用いることで、金属張積層板１の断面における金属箔３の、絶縁層２１と接する面の形状から求めた、図３のような粗さ曲線ｃから算出される輪郭曲線要素の平均長さ（ＲＳｍ）を得ることができる。
【００３２】
接触面の粗さは、例えば金属箔３の表面に対して適宜の粗化処理を施すことで調整される。また、金属箔３が電解銅箔である場合には、電解銅箔の製造時に形成される電解銅箔のマット面を、上記のような粗さを有するようにして、このマット面を接触面としてもよい。
【００３３】
絶縁フィルム２は、液晶ポリマーを含有する。このような絶縁フィルム２の融点は、好ましくは、３００℃以上３４５℃以下である。絶縁フィルム２の融点は、例えば示差走査熱量測定法（Ｄｉｆｆｅｒｅｎｔｉａｌ  ｓｃａｎｎｉｎｇ  ｃａｌｏｒｉｍｅｔｒｙ（ＤＳＣ））で測定することにより得られ得る。また、絶縁フィルム２の厚みは、任意に選択されるが、例えば１２．５μｍ以上２００μｍ以下である。
【００３４】
絶縁フィルム２は、フィラー等の添加剤を更に含有してもよい。また、絶縁フィルム２は、液晶ポリマーのみを含有してもよい。絶縁フィルム２が添加剤を含有する場合、絶縁フィルム２の融点と液晶ポリマー（液晶ポリマーのみを含有する絶縁フィルム）の融点とは、好ましくは、同じである。
【００３５】
また、準備工程中、絶縁フィルム２及び金属箔３は、それぞれ一旦巻き取られてロール状に形成される。そして、ロール状の絶縁フィルム２は後述の繰出機５に設置され、ロール状の金属箔３は後述の繰出機６に設置される。
【００３６】
本実施形態では、準備工程後、成形工程が行われる。
【００３７】
成形工程は、絶縁フィルム２と、絶縁フィルム２に重ねられている金属箔３とを含む積層物から金属張積層板を形成する工程であって、図５のような金属張積層板製造放置（以下、製造装置という）で行われる。
【００３８】
製造装置は、絶縁フィルム２を繰り出す繰出機５と、金属箔３を繰り出す繰出機６と、金属張積層板１を巻き取る巻取機８と、繰出機５、６及び巻取機８の間にあるダブルベルトプレス装置７とを備える。
【００３９】
ダブルベルトプレス装置７は、一対のエンドレスベルト４と、ドラム９と、一対の熱圧装置１０とを備える。一対のエンドレスベルト４は、その間に上記の積層物を挟むようにして上下に配置されている。一対のエンドレスベルト４のうち、一方のエンドレスベルト４は二つのドラム９の間に掛け回されており、他方のエンドレスベルト４は二つのドラム９の間に掛け回されている。一対の熱圧装置１０は、その間にエンドレスベルト４、４と積層物とを挟むようにして設けられている。そして、熱圧装置１０は、エンドレスベルト４を介して積層物を熱プレスする。熱圧装置１０は、例えば液圧プレートを含む。液圧プレートは、加熱された液体の液圧によってエンドレスベルト４を介して積層物を熱プレスするように構成されている。
【００４０】
エンドレスベルト４は、具体的に限定されないが、例えば金属製である。
【００４１】
また、上下に対向する一対のドラム９は、積層物を巻取機８に向かって送り出すように回転する。この回転に合わせて、一対のエンドレスベルト４は回転する。
【００４２】
成形工程中、繰出機５は、絶縁フィルム２をロール状に巻かれた状態を保持し、かつ絶縁フィルム２をダブルベルトプレス装置７へ連続的に供給する。繰出機６は、金属箔３をロール状に巻かれた状態を保持し、かつ金属箔３をダブルベルトプレス装置７へ連続的に供給する。そして、繰出機５、６と、ダブルベルトプレス装置７との間で絶縁フィルム２と、絶縁フィルム２に重ねられている金属箔３とを含む積層物が形成され、この積層物を、ダブルベルトプレス方式で熱プレスする。ダブルベルトプレス方式は、ダブルベルトプレス装置７で行われる。
【００４３】
成形工程にダブルベルトプレス方式を採用することで、一対のエンドレスベルト４を介して、積層物の加圧面全体に均一な圧力が加えられる。これにより、絶縁フィルム２に加えられる圧力にバラツキが生じにくくなり、成形工程後に得られる金属張積層板１の絶縁層２１に内部応力が生じにくくなる。このため、金属張積層板１の寸法変化率が低く安定しやすい。
【００４４】
積層物を熱プレスする際、例えば、ダブルベルトプレス装置７に近づくにつれて積層物が加熱される。次に積層物は、ドラム９を通過する際に更に加熱され、熱圧装置１０を通過しながらエンドレスベルト４を介して熱プレスされ、かつ最高加熱温度まで加熱される。そして熱プレスされた積層物はドラム９を通過して熱圧装置１０から離れるに従って、冷却される。
【００４５】
エンドレスベルト４を介して熱圧装置１０により積層物を熱プレスするときの最高加熱温度は、好ましくは、絶縁フィルム２の融点より５℃低い温度以上、絶縁フィルム２の融点より２０℃高い温度以下である。この場合、得られる金属張積層板１の、絶縁層２１と金属箔３との間で空隙が生じにくくなり、絶縁層２１と金属箔３とで高い密着強度（引き剥がし強度）を得ることができる。これに加えて、金属張積層板１は良好な板厚精度を得ることができる。この板厚精度により、金属張積層板１は良好な高周波伝送特性を得やすくなる。また、最高加熱温度が維持される時間は、好ましくは、２０秒以上１２０秒以下である。この場合、得られる金属張積層板１の、絶縁層２１と金属箔３との間で空隙が生じにくくなり、絶縁層２１と金属箔３とで高い密着性を得ることができる。これに加えて、金属張積層板１は良好な板厚精度を得ることができる。この板厚精度により、金属張積層板１は高周波伝送特性を得やすくなる。
【００４６】
積層物を熱プレスするときの圧力は、好ましくは、２ＭＰａ以上５ＭＰａ以下であることが好ましい。この場合、得られる金属張積層板１の、絶縁層２１と金属箔３と間で空隙が生じにくくなり、絶縁層２１と金属箔３とで高い密着性を得ることができる。また、上記の圧力は、４．０ＭＰａ未満であってもよく、３．５ＭＰａ以下であってもよい。
【００４７】
また、成形工程中、絶縁フィルム２に不均一な圧力が加わると、得られる金属張積層板１の板厚精度が低下し、これにより高周波伝送特性が低下する傾向がある。そこで、ダブルベルトプレス装置７で熱プレスすることで絶縁フィルム２に均一な圧力をかけることができる。これにより、金属張積層板１の板厚精度を向上させることができ、金属張積層板１は良好な高周波伝送特性を得ることができる。
【００４８】
本実施形態では、ダブルベルトプレス装置７から連続的に送り出された金属張積層板１は、巻取機８でロール状に巻き取られる。
【００４９】
このようにして製造された金属張積層板１は、プリント配線板の製造に利用できる。例えば金属張積層板１が有する金属箔３に任意の配線加工を施すことで、プリント配線板を製造できる。このプリント配線板に、更に絶縁層と導体配線とを適宜の手法で追加することで、プリント配線板を多層化することもできる。
【００５０】
絶縁層の材料は、絶縁層２１と同じであってもよく、又は絶縁層２１と異なっていてもよい。
【００５１】
金属層の材料は、金属箔３と同じであってもよく、又は金属箔３と異なっていてもよい。
【００５２】
＜変形例＞
上記実施形態では、金属張積層板１は、両面金属張積層板であるが、片面金属張積層板であってもよい。片面金属張積層板を製造する際、２つの繰出機６のうち一方の繰出機６から剥離シートを絶縁フィルム２と重ねてダブルベルトプレス装置７に供給される。剥離シートは、絶縁層２１との離型性を有していれば、任意のシート材であってもよい。剥離シートは、例えば、離型性と耐熱性との両方が得られる、ポリイミド樹脂、及びテトラフルオロエチレン樹脂等の樹脂材料から形成される。
【実施例】
【００５３】
以下、本開示を実施例によって具体的に説明する。【００５４】
〔実施例、及び比較例〕
各実施例、及び比較例は、次の材料を用いて行われた。【００５５】
＜金属箔３＞
・金属箔Ａ：福田金属箔粉工業社製「ＴＰ４−Ｓ」（銅箔）。
・金属箔Ｂ：古河電工社製「Ｆ２ＷＳ」（銅箔）。
・金属箔Ｃ：三井金属鉱業製「３ＥＣ−ＶＬＰ」（銅箔）。
・金属箔Ｄ：三井金属鉱業製「ＴＱ−Ｍ７−ＶＳＰ」（銅箔）。
・金属箔Ｅ：ＪＸ金属（株）製「ＢＨＦＸ−Ｐ９２Ｃ−ＨＡ−Ｖ２」（銅箔）。【００５６】
＜絶縁フィルム２＞
・絶縁フィルムＡ：株式会社クラレ製「ベクスターＣＴ−Ｚ」。
・絶縁フィルムＢ：株式会社クラレ製「ベクスターＣＴ−Ｑ」。【００５７】
［実施例１］
図５に示す構造を有する金属張積層板製造装置を用いて、２つの金属箔Ａの粗面の間に絶縁フィルムＡを挟んで積層物を作製し、この積層物をダブルベルトプレス方式で熱プレスすることで、金属張積層板を製造した。積層物の熱プレス時の圧力は３．５ＭＰａであり、最高加熱温度は３３５℃であり、最高加熱温度が維持される時間は３０秒であった。【００５８】
［実施例２］
金属箔Ａの代わりに、金属箔Ｂを用いた以外は、実施例１と同様の方法で金属張積層板１を製造した。【００５９】
［実施例３］
絶縁フィルムＡの代わりに、絶縁フィルムＢを用い、３．５ＭＰａの圧力のもと、３１０℃の最高加熱温度を５０秒間維持させて積層物を熱プレスした以外は、実施例１と同様の方法で金属張積層板１を製造した。【００６０】
［実施例４］
２つの金属箔Ｃの粗面の間に絶縁フィルムＢを挟んで積層物を作製した。次に、この積層物をダブルベルトプレス方式で表１に示す条件で熱プレスして両面金属張積層板（金属張積層板１）を製造した。【００６１】
［実施例５］
２つの金属箔Ｄの粗面の間に絶縁フィルムＢを挟んで積層物を作製した。次に、この積層物をダブルベルトプレス方式で表１に示す条件で熱プレスして両面金属張積層板（金属張積層板１）を製造した。【００６２】
［実施例６］
２つの金属箔Ｅの粗面の間に絶縁フィルムＢを挟んで積層物を作製した。次に、この積層物をダブルベルトプレス方式で表１に示す条件で熱プレスして両面金属張積層板（金属張積層板１）を製造した。【００６３】
［比較例１］
２つの金属箔Ａの粗面の間に絶縁フィルムＡを挟んで積層物を作製した。次に、後掲の表１に示す条件で、積層物を２つの成形盤の間で熱プレスして両面金属張積層板（金属張積層板１）を製造した。【００６４】
［比較例２］
２つの金属箔Ｂの粗面の間に絶縁フィルムＢを挟んで積層物を作製した。次に、後掲の表１に示す条件で、積層物を２つの成形盤の間で熱プレスして両面金属張積層板（金属張積層板１）を製造した。【００６５】
［比較例３］
２つの金属箔Ａの粗面の間に絶縁フィルムＡを挟んで積層物を作製した。次に、後掲の表１に示す条件で、積層物を２つのロールの間で熱プレスして両面金属張積層板（金属張積層板１）を製造した。【００６６】
［比較例４］
２つの金属箔Ｂの粗面の間に絶縁フィルムＢを挟んで積層物を作製した。次に、後掲の表１に示す条件で、積層物を２つのロールの間で熱プレスして両面金属張積層板（金属張積層板１）を製造した。【００６７】
［比較例５］
２つの金属箔Ｂの粗面の間に絶縁フィルムＡを挟んで積層物を作製した。次に、後掲の表１に示す条件で、積層物をダブルベルトプレス方式で熱プレスして両面金属張積層板（金属張積層板１）を製造した。【００６８】
【表１】
2020090688.tif 000003
【００６９】
＜評価＞
｛引き剥がし強度｝
各実施例、及び比較例の金属張積層板１を用いて、テストピース（幅×長さ＝１０ｍｍ×１５０ｍｍ）を作製した。このテストピースを用いて、金属箔３の、絶縁層２１からの引き剥がし強度を、ＪＩＳ  Ｃ  ６４８１に準拠して測定した。【００７０】
｛板厚精度｝
各実施例、及び比較例の金属張積層板１の板厚精度を、次の手順で算出した。まず、金属張積層板１の任意の１０箇所において、各箇所の金属張積層板１の厚みを測定した。そして、１０箇所の厚みの平均値を算出することで、金属張積層板１の平均厚みを得た。また、１０箇所の厚みのうちの最大値及び最小値を、それぞれ最大厚み及び最小厚みとした。次に、最大厚みと平均厚みとの差（ｄ１）と、最小厚みと平均厚みとの差（ｄ２）とを算出した。そして、平均厚みに対する差（ｄ１）の比の値と、平均厚みに対する差（ｄ２）の比の値とを算出することで、金属張積層板１の板厚精度が得られた。【００７１】
｛寸法変化（寸法変化率）｝
各実施例、及び比較例の金属張積層板１の寸法変化率は、ＩＰＣ−ＴＭ６５０  Ｎｏ．２．２．４のＣ法に準拠して算出された。【００７２】
｛断面写真｝
実施例２の金属張積層板１の断面を走査型電子顕微鏡で撮影して、図２に示す写真を得た。また、比較例２の金属張積層板１の断面を走査型電子顕微鏡で撮影して、図４に示す写真を得た。図２及び図４に示される断面のうち、金属箔３と絶縁層２１とが対向する方向と直交する方向の長さｂは１０μｍであった。図２の写真から、絶縁層２１と金属箔３との間に空隙はなかった。図４の写真から、絶縁層２１と金属箔３との間に１０個の空隙２３があった。このようにして、各実施例及び比較例の金属張積層板１について、その１０箇所の断面に形成された空隙の数を数えた。そして、各実施例及び比較例における空隙の総数を断面数（１０箇所）で除することで、各金属張積層板１に形成された空隙の平均個数が得られた。【００７３】
｛高周波伝送特性｝
まず、各実施例及び比較例の金属張積層板１の両面に厚さ１０μｍのめっき層を更に形成することで、金属張積層板１の両面に金属箔３とめっき層とからなる金属層を形成した。次に、この金属層のうち、一方の金属層にエッチング処理を施すことで信号回路（マイクロストリップ線路）を作製し、他方の金属層をグランド回路とした。これにより、信号回路とグランド回路とを備えるテストピースを作製した。そして、２５℃、４０％ＲＨの下、アジレント・テクノロジー株式会社のＥ５０７１Ｃを用いたプローブ法により、信号回路に高周波の電気信号を伝送させると共に、信号回路で生じる電気信号の伝送損失を測定した。次に、信号回路の配線長さが１００ｍｍ当たりの伝送損失を高周波伝送特性として算出した。表１に、信号回路に入力される電気信号の周波数が２０ＧＨｚである場合の高周波伝送特性を示す。【００７４】
＜測定＞
〔金属箔〕
｛粗面の十点平均粗さ（Ｒｚｊｉｓ）｝
金属張積層板１を作製する前の金属箔３の接触面の、ＪＩＳ  Ｂ  ０６０１：２００１に規定される十点平均粗さ（Ｒｚｊｉｓ）を測定した。【００７５】
｛輪郭曲線要素の平均長さ（ＲＳｍ）｝
金属張積層板１を作製する前の金属箔３の接触面の、ＪＩＳ  Ｂ  ０６０１：２００１に規定される輪郭曲線要素の平均長さ（ＲＳｍ）を測定した。【００７６】
〔金属張積層板〕
｛金属張積層板の断面から求められる粗さ曲線から算出される十点平均粗さ（Ｒｚｊｉｓ）｝
上記の各実施例及び比較例の断面写真から図３のような粗さ曲線ｃを作成した。そして、ＪＩＳ  Ｂ  ０６０１：２００１に準拠して、各実施例及び比較例の粗さ曲線ｃに基づく十点平均粗さ（Ｒｚｊｉｓ）を算出した。【００７７】
{輪郭曲線要素の平均長さ（ＲＳｍ）}
ＪＩＳ  Ｂ  ０６０１：２００１に準拠して、各実施例及び比較例の粗さ曲線に基づく輪郭曲線要素の平均長さ（ＲＳｍ）を算出した。
【符号の説明】
【００７８】
１  金属張積層板
２１  絶縁層
３  金属箔
【図１】
2020090688.tif 000004
【図２】
2020090688.tif 000005
【図３】
2020090688.tif 000006
【図４】
2020090688.tif 000007
【図５】
2020090688.tif 000008
【図６】
2020090688.tif 000009
【国際調査報告】
2020090688.tif 000010
2020090688.tif 000011
2020090688.tif 000012
2020090688.tif 000013
2020090688.tif 000014